(57)【要約】【課題】2層構造の蛍光体層を有する放射線増感紙を作製するにあたり、各蛍光体粒子の相対的な小粒径化による鮮鋭度特性の低下を抑制する。【解決手段】放射線増感紙４は、支持体１上に設けられ、平均粒径が5〜18μmの範囲の第１の蛍光体粒子を含む第１の蛍光体層２ａと平均粒径が1〜4μmの範囲の第２の蛍光体粒子を含む第２の蛍光体層２ｂとを有する2層構造の蛍光体層２と、その上に設けられた保護膜３とを具備する。2層構造の蛍光体層２の各層２ａ、２ｂにおける結合剤／蛍光体比をそれぞれ1/100〜1/20の範囲とし、かつ2層構造の蛍光体層２全体としての蛍光体粒子の充填率を60〜70％の範囲とすると共に、第１の蛍光体層２ａにおける蛍光体粒子充填率を第２の蛍光体層２ｂにおける蛍光体粒子充填率より高く設定する。【選択図】図１
2007041008.tif 000002
【特許請求の範囲】
【請求項１】
支持体と、前記支持体上に設けられ、平均粒径が5〜18μmの範囲の第１の蛍光体粒子を結合剤中に分散させた第１の蛍光体層と平均粒径が1〜4μmの範囲の第２の蛍光体粒子を結合剤中に分散させた第２の蛍光体層とを有する2層構造の蛍光体層と、前記2層構造の蛍光体層上に設けられた保護膜とを具備する放射線増感紙を製造するにあたり、
前記2層構造の蛍光体層の各層における前記蛍光体粒子と結合剤との重量比（結合剤／蛍光体比）をそれぞれ1/100〜1/20の範囲とし、かつ前記2層構造の蛍光体層全体としての蛍光体粒子の充填率を60〜70％の範囲とすると共に、前記保護膜側に形成された前記第１の蛍光体層における前記第１の蛍光体粒子の充填率を前記支持体側に形成された前記第２の蛍光体層における前記第２の蛍光体粒子の充填率より高くすることを特徴とする放射線増感紙の製造方法。
【請求項２】
請求項１記載の放射線増感紙の製造方法において、
前記2層構造の蛍光体層のうち、前記第１の蛍光体層における前記第１の蛍光体粒子と結合剤との重量比（結合剤／蛍光体比）を1/100〜3/100の範囲とすると共に、前記第２の蛍光体層における前記第２の蛍光体粒子と結合剤との重量比（結合剤／蛍光体比）を1/100〜5/100の範囲とすることを特徴とする放射線増感紙の製造方法。
【請求項３】
請求項１または請求項２記載の放射線増感紙の製造方法において、
前記蛍光体粒子はＧｄ2Ｏ2Ｓ：Ｔｂ蛍光体からなることを特徴とする放射線増感紙の製造方法。
【発明の詳細な説明】
【技術分野】
【０００１】
本発明は医療診断用のＸ線撮影等に用いられる放射線増感紙の製造方法に関する。
【背景技術】
【０００２】
医療診断や工業用非破壊検査等に利用されるＸ線撮影等においては、通常、撮影系の感度を向上させるために、放射線フィルムを放射線増感紙と組み合せて使用している。このＸ線撮影等に用いられる放射線増感紙としては、紙やプラスチック等からなる支持体上に、蛍光体粒子を結合剤中に分散させて構成した蛍光体層を設け、さらにその上に蛍光体層を保護する比較的薄い保護膜を形成したものが一般的である。
【０００３】
また、放射線増感紙の感度特性や画質特性等、特に鮮鋭度特性を向上させる上で、平均粒径が異なる2種類の蛍光体粒子をそれぞれ別々に結合剤中に分散させて構成した2層構造の蛍光体層も使用されている。2層構造の蛍光体層の具体的な構成としては、例えば保護膜側に平均粒径が7〜20μm程度の大粒子蛍光体と平均粒径が4μm以下の蛍光体とを混合した蛍光体からなる蛍光体層を設け、かつ支持体側に平均粒径が4μm以下の小粒子蛍光体からなる蛍光体層を設けた構造が挙げられる。
【０００４】
ところで、近年、医療診断等における被検者の放射線被曝量の低減に対する要求が強まっている。そのため、Ｘ線直接撮影においては、例えば高感度化した放射線増感紙を使用することによって、被検者の被曝量低減が図られている。このような放射線増感紙の高感度化は、例えばＧｄ2Ｏ2Ｓ：Ｔｂのような高発光効率の蛍光体を使用することにより実施されている。
【０００５】
ここで、高発光効率の蛍光体を使用した場合、一般に粒状性の低下が問題となるため、蛍光体粒子を小粒径化することによって、粒状性を向上させることが行われている。また、2層構造の蛍光体層においても同様に、各蛍光体層を構成する蛍光体粒子を相対的に小粒径化する方向に進んでいる。例えば、大粒子蛍光体の平均粒径を8μm程度とすると共に、小粒子蛍光体の平均粒径を2μm程度とすることが検討されている。
【０００６】
しかしながら、蛍光体粒子の小粒径化は鮮鋭度の低下を招く場合がある。Ｘ線撮影における被写体の識別能力は、粒状性および鮮鋭度の両方に関係し、鮮鋭度の低下は特にコントラストの低い被写体の識別能を低下させる。高発光効率の蛍光体を使用する場合においても、感度特性や画質特性等を向上させる上で2層構造の蛍光体層は有効であるものの、粒状性を向上させるために各蛍光体層を構成する蛍光体粒子を相対的に小粒径化した場合、鮮鋭度が犠牲になってしまう。
【発明の開示】
【発明が解決しようとする課題】
【０００７】
上述したように、発光効率の高い蛍光体の使用による放射線増感紙の高感度化は被検者の被曝量低減等に有効であり、また蛍光体層の2層構造化は感度特性や画質特性等の向上に有効であるものの、高発光効率の蛍光体による粒状性の低下を抑制するために、蛍光体各層を構成する各蛍光体粒子をそれぞれ相対的に小粒径化すると鮮鋭度が低下してしまう。このようなことから、特に高発光効率の蛍光体を使用した2層構造の蛍光体層を有する放射線増感紙においては、各蛍光体粒子の相対的な小粒径化に伴う鮮鋭度特性の低下を抑制することが課題とされている。
【０００８】
本発明は、例えば発光効率の高い蛍光体を用いて蛍光体層を2層構造とした場合において、各蛍光体粒子の相対的な小粒径化による粒状性の向上効果を損なうことなく、鮮鋭度特性の低下を抑制することを可能にした放射線増感紙の製造方法を提供することを目的としている。
【課題を解決するための手段】
【０００９】
本発明の態様に係る放射線増感紙の製造方法は、支持体と、前記支持体上に設けられ、平均粒径が5〜18μmの範囲の第１の蛍光体粒子を結合剤中に分散させた第１の蛍光体層と平均粒径が1〜4μmの範囲の第２の蛍光体粒子を結合剤中に分散させた第２の蛍光体層とを有する2層構造の蛍光体層と、前記2層構造の蛍光体層上に設けられた保護膜とを具備する放射線増感紙を製造するにあたり、前記2層構造の蛍光体層の各層における前記蛍光体粒子と結合剤との重量比（結合剤／蛍光体比）をそれぞれ1/100〜1/20の範囲とし、かつ前記2層構造の蛍光体層全体としての蛍光体粒子の充填率を60〜70％の範囲とすると共に、前記保護膜側に形成された前記第１の蛍光体層における前記第１の蛍光体粒子の充填率を前記支持体側に形成された前記第２の蛍光体層における前記第２の蛍光体粒子の充填率より高くすることを特徴としている。
【発明の効果】
【００１０】
本発明の態様に係る製造方法によれば、2層構造の蛍光体層を構成する各蛍光体粒子の相対的な小粒径化による粒状性の向上効果を損なうことなく、鮮鋭度特性の低下を抑制した放射線増感紙を提供することができる。従って、放射線増感紙の粒状性と鮮鋭度特性を共に高めることが可能となる。
【発明を実施するための最良の形態】
【００１１】
以下、本発明を実施するための形態について説明する。図１は本発明の実施形態による製造方法を適用した放射線増感紙の構成を示す断面図である。同図において、１はプラスチックフィルムや不織布等からなる支持体であり、この支持体１の一方の面上に2層構造の蛍光体層２が設けられている。この2層構造の蛍光体層２上には、プラスチックフィルムやプラスチック被覆膜等からなる保護膜３が設けられており、これらによって放射線増感紙４、例えば医療診断用Ｘ線増感紙が構成されている。
【００１２】
上記した2層構造の蛍光体層２は、保護膜３側に形成された大粒子蛍光体による第１の蛍光体層２ａと、支持体１側に形成された小粒子蛍光体による第２の蛍光体層２ｂとを有している。すなわち、2層構造の蛍光体層２は、同一材質の蛍光体からなり、かつ平均粒径が異なる2種類の蛍光体粒子をそれぞれ別々に結合剤中に分散させることにより構成されている。
【００１３】
このような2層構造の蛍光体層２は一般的なＣａＷＯ4等の蛍光体により構成してもよいが、特に発光効率が高いＧｄ2Ｏ2Ｓ：ＴｂやＬａＯＢｒ：Ｔｂ等の希土類蛍光体で構成することが好ましい。本発明の実施形態による放射線増感紙４は、上記したような発光効率の高い希土類蛍光体を用いる場合に特に適している。すなわち、発光効率の高い希土類蛍光体等を用いる際に、粒状性の低下を蛍光体粒子の相対的な小粒径化により抑制し、かつ蛍光体粒子の相対的な小粒径化による鮮鋭度の低下を、後に詳述する本発明の構成により抑制するものである。
【００１４】
2層構造の蛍光体層２を構成する各層２ａ、２ｂは使用する蛍光体の種類によっても異なるが、上記したような高発光効率の希土類蛍光体等を使用した場合には、以下に示すような平均粒径を有する蛍光体粒子をそれぞれ用いることが好ましい。すなわち、第１の蛍光体層２ａを構成する大粒子蛍光体は、平均粒径が5〜18μmの範囲であることが好ましい。大粒子蛍光体の平均粒径が18μmを超えると粒状性の低下を招くおそれがあり、一方平均粒径が5μm未満であると2層構造としたことによる感度特性や画質特性の向上効果等を十分に得ることができないおそれがある。特に第１の蛍光体層２ａには、平均粒径が8μm程度の大粒子蛍光体を用いることが望ましい。
【００１５】
一方、第２の蛍光体層２ｂを構成する小粒子蛍光体は、平均粒径が1〜4μmの範囲であることが好ましい。小粒子蛍光体の平均粒径が4μmを超えると粒状性や鮮鋭度特性の低下を招くおそれがあり、一方平均粒径が1μm未満の蛍光体粒子は製造自体が困難であると共に、発光輝度の低下や蛍光体層２ｂの形成性の低下等を招くおそれが大きい。特に第２の蛍光体層２ｂには平均粒径が2μm程度の小粒子蛍光体を用いることが望ましい。
【００１６】
上記した第１および第２の蛍光体層２ａ、２ｂは、蛍光体粒子と結合剤との重量比（結合剤／蛍光体比）をそれぞれ1/100〜1/20の範囲に設定すると共に、蛍光体層２全体としての蛍光体粒子の充填率を60〜70％の範囲としている。2層構造の放射線増感紙４の鮮鋭度、特に各層２ａ、２ｂを構成する蛍光体粒子の平均粒径がそれぞれ相対的に小さい放射線増感紙４の鮮鋭度は、蛍光体層２全体としての蛍光体粒子の充填率が影響する。
【００１７】
従って、蛍光体層２全体としての蛍光体粒子の充填率を60〜70％と高く設定することによって、例えば第１の蛍光体層２ａを構成する大粒子蛍光体の平均粒径が8μm程度で、かつ第２の蛍光体層２ｂを構成する小粒子蛍光体の平均粒径が2μm程度というように、それぞれの平均粒径が相対的に小さい2層構造の放射線増感紙４の鮮鋭度を高めることができる。言い換えると、例えば高発光効率の蛍光体を用いた2層構造の蛍光体層２を有する放射線増感紙４の粒状性を、各蛍光体層２ａ、２ｂを構成する蛍光体粒子の平均粒径をそれぞれ相対的に小さくすることにより向上させた上で、蛍光体層２全体としての蛍光体粒子の充填率を高めることにより鮮鋭度を高めることができる。
【００１８】
蛍光体層２全体としての蛍光体粒子の充填率が60％未満であると、上記した鮮鋭度の向上効果を十分に得ることができない。一方、放射線増感紙４の鮮鋭度特性のみに着目した場合、蛍光体粒子の充填率はより高い方が望ましいが、充填率が70％を超える状態は作製すること自体が困難であると共に、逆に粒状性の低下原因となるおそれがある。
【００１９】
本発明においては、上記したような蛍光体層２全体としての蛍光体粒子の充填率を60〜70％の範囲とした2層構造の蛍光体層２を形成するために、各蛍光体層２ａ、２ｂの結合剤量を削減している。具体的には、各蛍光体層２ａ、２ｂの結合剤／蛍光体比（重量比）をそれぞれ1/100〜1/20の範囲としている。各蛍光体層２ａ、２ｂの結合剤／蛍光体比が1/20を超えると、上記した蛍光体層２全体としての蛍光体粒子の充填率を満足させることができない。一方各蛍光体層２ａ、２ｂの結合剤／蛍光体比を1/100未満とすると、蛍光体層としての層状成膜性が損なわれたり、また結合剤による蛍光体粒子の保持特性が低下する。
【００２０】
ここで、蛍光体層２全体としての蛍光体粒子の充填率を60〜70％の範囲とする上で、小粒子蛍光体からなる第２の蛍光体層２ｂの結合剤量はあまり全体の蛍光体充填率に影響を及ぼさないことから、特に大粒子蛍光体からなる第１の蛍光体層２ａの結合剤量をより大きく削減することが好ましい。小粒子蛍光体からなる第２の蛍光体層２ｂは、結合剤量をあまり削減すると層状成膜性等が低下しやすく、この点からも第１の蛍光体層２ａの結合剤量を削減して蛍光体層２全体としての蛍光体粒子の充填率を高めることが好ましい。言い換えると、第１の蛍光体層２ａにおける大粒子蛍光体の充填率を第２の蛍光体層２ｂにおける小粒子蛍光体の充填率より高く設定することが好ましい。
【００２１】
具体的には、大粒子蛍光体からなる第１の蛍光体層２ａの結合剤／蛍光体比（重量比）は1/100〜3/100の範囲とすることが好ましく、小粒子蛍光体からなる第２の蛍光体層２ｂの結合剤／蛍光体比（重量比）は1/100〜5/100の範囲とすることが好ましい。このような結合剤／蛍光体比を満足させることによって、効率よく蛍光体層２全体としての蛍光体粒子の充填率を高めることができる。
【００２２】
上述したように、平均粒径が異なる2種類の蛍光体粒子を用いて構成した2層の構造の蛍光体層２について、蛍光体層全体としての蛍光体粒子の充填率を高めることによって、放射線増感紙４の鮮鋭度特性を向上させることができる。この鮮鋭度特性の向上効果は、特に発光効率の高い希土類蛍光体等を用いた際の粒状性の低下を、蛍光体粒子の相対的な小粒径化により抑制する場合に有効である。すなわち、蛍光体粒子の相対的な小粒径化による鮮鋭度の低下を、上記した蛍光体層全体としての蛍光体粒子の充填率を高めることにより抑制することが可能となる。
【００２３】
このように、2層構造の蛍光体層２を有する放射線増感紙４においては、高発光効率の蛍光体を用いた際の粒状性の低下を蛍光体粒子の相対的な小粒径化により抑制した上で、この蛍光体粒子の相対的な小粒径化による鮮鋭度の低下を蛍光体層全体としての蛍光体粒子の充填率の向上により抑制することができる。従って、粒状性および鮮鋭度特性に共に優れる放射線増感紙４を提供することが可能となる。
【００２４】
上述した実施形態の放射線増感紙４は以下のようにして作製される。すなわち、まず大粒子蛍光体を前述した範囲で結合剤と混合し、さらに有機溶剤を加えて、適当な粘度の第１の蛍光体層２ａ用の大粒子蛍光体塗布液を調製する。一方、小粒子蛍光体を前述した範囲で結合剤と混合し、さらに有機溶剤を加えて適当な粘度の第２の蛍光体層２ｂ用の小粒子蛍光体塗布液を調製する。
【００２５】
次いで、例えばポリエチレンテレフタレート、ポリエチレン、ポリ塩化ビニリデン、ポリアミド等の透明樹脂フィルムからなる保護膜３上に、第１の蛍光体層２ａ用の大粒子蛍光体塗布液をナイフコータやロールコータ等により塗布、乾燥して、第１の蛍光体層２ａを形成する。次いで、この第１の蛍光体層２ａ上に、第２の蛍光体層２ｂ用の小粒子蛍光体塗布液をナイフコータやロールコータ等により塗布、乾燥して、第２の蛍光体層２ｂを形成する。この際、第１の蛍光体層２ａにおける大粒子蛍光体の充填率が第２の蛍光体層２ｂにおける小粒子蛍光体の充填率より高くなるようにする。
【００２６】
蛍光体塗布液の調製に使用する結合剤としては、硝化綿、酢酸セルロース、エチルセルロース、ポリビニルブチラール、綿状ポリエステル、ポリ酢酸ビニル、塩化ビニリデン−塩化ビニルコポリマー、塩化ビニル−酢酸ビニルコポリマー、ポリアルキル（メタ）アクリレート、ポリカーボネート、ポリウレタン、セルロースアセテートブチレート、ポリビニルアルコール等の従来から使用されているものが例示される。有機溶剤としては、例えばエタノール、メチルエチルエーテル、酢酸ブチル、酢酸エチル、エチルエーテル、キシレン等が用いられる。なお、蛍光体塗布液には必要に応じて、フタル酸、ステアリン酸等の分散剤や燐酸トリフェニル、フタル酸ジエチル等の可塑剤を添加することができる。
【００２７】
そして、上述した2層構造の蛍光体層２上に、支持体１を例えばラミネートすることによって、目的とする放射線増感紙４が得られる。支持体１としては、例えば酢酸セルロース、プロピオン酸セルロース、酢酸酪酸セルロース、ポリエチレンテレフタレート等のポリエステル、ポリスチレン、ポリメチルメタクリレート、ポリアミド、ポリイミド、塩化ビニル−酢酸ビニルコポリマー、ポリカーボネート等の樹脂をフィルム状に成形したものを用いることができる。
【００２８】
なお、保護膜３は酢酸セルロース、ニトロセルロース、セルロースアセテートブチレート等のセルロース誘導体、ポリ塩化ビニル、ポリ酢酸ビニル、ポリカーボネート、ポリビニルブチラール、ポリメチルメタクリレート、ポリビニルホルマール、ポリウレタン等の樹脂を溶剤に溶解させて適当な粘度とした保護膜塗布液を塗布、乾燥させることによって形成してもよい。この場合には、各蛍光体塗布液は支持体１上に塗布し、その上に保護膜塗布液を塗布すればよい。
【００２９】
また、増感紙の中には支持体１と蛍光体層２との間に光反射層、光吸収層、金属箔層等を設けた構造のものがあるが、その場合には予め支持体１上に光反射層、光吸収層、金属箔層等を形成しておき、これを2層構造の蛍光体層２上にラミネートすればよい。
【００３０】
上述した実施形態の放射線増感紙４は、例えば図２に示すような放射線レセプタ５として、Ｘ線撮影等の放射線撮影に使用される。図２に示す放射線レセプタは、Ｘ線フィルム等の放射線フィルム６を2枚の放射線増感紙４（フロント増感紙Ｆとバック増感紙Ｂ）で挟み、この状態でカセッテ７に収容されている。このような放射線レセプタ５は図３に示すような放射線検査装置８に挿入されて使用される。図３に示す放射線検査装置８は、放射線源９と、これと被検者等の被検体１０を介して配置された撮影台１１とから構成されている。放射線レセプタ５は撮影台１１の側面部から挿入されて使用される。この際、放射線レセプタ５はフロント増感紙Ｆが被検体１０側に位置するように挿入される。
【００３１】
この実施形態の放射線増感紙４を用いて構成した放射線レセプタ５を使用している放射線検査装置８は、撮像系の高感度化を図って被検者に対するＸ線被曝量等を低減した場合においても、良好な識別能力を得ることができる。すなわち、例えば医療用Ｘ線撮影に使用した場合において、被検者に対するＸ線被曝量を低減した上で、良好な診断能を得ることが可能となる。
【実施例】
【００３２】
次に、本発明の具体的な実施例について説明する。
【００３３】
実施例１
まず、平均粒径が8μmのＧｄ2Ｏ2Ｓ：Ｔｂ蛍光体粉末に、結合剤／蛍光体重量比が1/100となるようにポリビニルブチラールを添加し、さらに有機溶剤として適当量の酢酸ブチルを添加し、これらを十分に混合して大粒子蛍光体塗布液を調製した。同様に、平均粒径が2μmのＧｄ2Ｏ2Ｓ：Ｔｂ蛍光体粉末に、結合剤／蛍光体重量比が1/100となるようにポリビニルブチラールを添加し、さらに有機溶剤として適当量の酢酸ブチルを添加し、これらを十分に混合して小粒子蛍光体塗布液を調製した。
【００３４】
そして、厚さ9μmのポリエチレンテレフタレートフィルムからなる保護膜上に、まず大粒子蛍光体塗布液をナイフコータで均一に塗布し、乾燥させて大粒子蛍光体からなる第１の蛍光体層を形成した。次いで、この第１の蛍光体層上に小粒子蛍光体塗布液をナイフコータで均一に塗布し、乾燥させて小粒子蛍光体からなる第２の蛍光体層を形成した。第１の蛍光体層と第２の蛍光体層の蛍光体重量比は40：60（＝大粒子蛍光体：小粒子蛍光体）とした。
【００３５】
このようにして得た2層構造の蛍光体層の蛍光体充填率を次式から求めた。
Ｐ＝ＶP／Ｖ＝Ｗ／Ｖ／ρP
（式中、Ｐは蛍光体層の蛍光体の充填率、ＶPは蛍光体の体積、Ｖは蛍光体層の体積（保護膜と支持体は除く）、Ｗは蛍光体の重量、ρPは蛍光体の密度である）
その結果、まず第１の蛍光体層（大粒子蛍光体層）の蛍光体充填率は70％、第２の蛍光体層（小粒子蛍光体層）の蛍光体充填率は63％、蛍光体層全体としての蛍光体充填率は66％であった。
【００３６】
この後、上記した2層構造の蛍光体層上に、厚さ250μmのポリエチレンテレフタレートフィルムからなる支持体を接着して、目的とするＸ線増感紙を作製した。このＸ線増感紙を後述する特性評価に供した。
【００３７】
実施例２
実施例１のＸ線増感紙において、第１の蛍光体層（大粒子蛍光体層）および第２の蛍光体層（小粒子蛍光体層）の結合剤／蛍光体重量比を3/100とする以外は実施例１と同様にしてＸ線増感紙を作製し、後述する特性評価に供した。
【００３８】
この実施例２によるＸ線増感紙の蛍光体充填率を実施例１と同様にして求めたところ、第１の蛍光体層（大粒子蛍光体層）の蛍光体充填率は66％、第２の蛍光体層（小粒子蛍光体層）の蛍光体充填率は61％、蛍光体層全体としての蛍光体充填率は64％であった。
【００３９】
実施例３
実施例１のＸ線増感紙において、第１の蛍光体層（大粒子蛍光体層）および第２の蛍光体層（小粒子蛍光体層）の結合剤／蛍光体重量比を5/100とする以外は実施例１と同様にしてＸ線増感紙を作製し、後述する特性評価に供した。
【００４０】
この実施例３によるＸ線増感紙の蛍光体充填率を実施例１と同様にして求めたところ、第１の蛍光体層（大粒子蛍光体層）の蛍光体充填率は63％、第２の蛍光体層（小粒子蛍光体層）の蛍光体充填率は59％、蛍光体層全体としての蛍光体充填率は61％であった。
【００４１】
実施例４
実施例１のＸ線増感紙において、第１の蛍光体層（大粒子蛍光体層）の結合剤／蛍光体重量比を3/100、第２の蛍光体層（小粒子蛍光体層）の結合剤／蛍光体重量比を5/100とする以外は、実施例１と同様にしてＸ線増感紙を作製し、後述する特性評価に供した。
【００４２】
この実施例４によるＸ線増感紙の蛍光体充填率を実施例１と同様にして求めたところ、第１の蛍光体層（大粒子蛍光体層）の蛍光体充填率は66％、第２の蛍光体層（小粒子蛍光体層）の蛍光体充填率は59％、蛍光体層全体としての蛍光体充填率は63％であった。
【００４３】
実施例５
実施例１のＸ線増感紙において、第１の蛍光体層（大粒子蛍光体層）の結合剤／蛍光体重量比を1/100、第２の蛍光体層（小粒子蛍光体層）の結合剤／蛍光体重量比を4/100とする以外は、実施例１と同様にしてＸ線増感紙を作製し、後述する特性評価に供した。
【００４４】
この実施例５によるＸ線増感紙の蛍光体充填率を実施例１と同様にして求めたところ、第１の蛍光体層（大粒子蛍光体層）の蛍光体充填率は70％、第２の蛍光体層（小粒子蛍光体層）の蛍光体充填率は59％、蛍光体層全体としての蛍光体充填率は63％であった。
【００４５】
比較例１
実施例１のＸ線増感紙において、第１の蛍光体層（大粒子蛍光体層）および第２の蛍光体層（小粒子蛍光体層）の結合剤／蛍光体重量比を6/100とする以外は実施例１と同様にしてＸ線増感紙を作製し、後述する特性評価に供した。
【００４６】
この比較例１によるＸ線増感紙の蛍光体充填率を実施例１と同様にして求めたところ、第１の蛍光体層（大粒子蛍光体層）の蛍光体充填率は55％、第２の蛍光体層（小粒子蛍光体層）の蛍光体充填率は53％、蛍光体層全体としての蛍光体充填率は54％であった。
【００４７】
上述した実施例１〜５および比較例１による各Ｘ線増感紙について、オルソタイプフィルム（コニカ社製、ＳＲ−Ｇ）を用いて、その感度、鮮鋭度、粒状性を測定、評価した。その結果を表１および図４に示す。なお、Ｘ線増感紙の写真性能は、厚さ100mmの水ファントムを通して、管電圧120kVのＸ線で撮影した場合の写真感度、鮮鋭度、粒状性であり、写真感度は比較例１のＸ線増感紙を100とした場合の相対値である。鮮鋭度は空間周波数2本/mmにおけるＭＴＦ値を求め、該空間周波数における比較例１のＸ線増感紙のＭＴＦ値を100とした場合の相対値である。また、粒状性は写真濃度1.0、空間周波数3.12本/mmにおける相対ＲＭＳ値である。
【００４８】
【表１】
2007041008.tif 000003
【００４９】
表１および図４から明らかなように、実施例１〜５による各Ｘ線増感紙は、いずれも比較例１のＸ線増感紙に比べて鮮鋭度が向上しており、その上で粒状性が維持されていることが分かる。
【図面の簡単な説明】
【００５０】
【図１】本発明の実施形態による放射線増感紙の構成を示す断面図である。
【図２】本発明の実施形態による放射線増感紙を用いた放射線レセプタの一構成例を示す断面図である。
【図３】本発明の放射線増感紙を用いた放射線検査装置の一構成例を示す図である。
【図４】2層構造の蛍光体層の全体としての蛍光体充填率と鮮鋭度特性との関係を示す図である。
【符号の説明】
【００５１】
１…支持体、２…蛍光体層、２ａ…第１の蛍光体層（大粒径蛍光体層）、２ｂ…第２の蛍光体層（小粒径蛍光体層）、３…保護膜、４…放射線増感紙。
【図１】
2007041008.tif 000004
【図２】
2007041008.tif 000005
【図３】
2007041008.tif 000006
【図４】
2007041008.tif 000007